X
УСТОЙЧИВЫЙ К ДЕЗАКТИВАЦИИ КАТАЛИЗАТОР ДЛЯ СЕЛЕКТИВНОГО КАТАЛИТИЧЕСКОГО ВОССТАНОВЛЕНИЯ NO

x
1. Катализатор (1) для селективного каталитического восстановления NO в топочном газе, содержащем щелочной металл, использованием аммиака в качестве восстанавливающего агента, причем катализатор (1) содержит поверхность (2) с каталитически активными центрами кислот Бренстеда или Льюиса, характеризующийся тем, что поверхность (2), по меньшей мере, частично покрыта покрытием (3), содержащим, по меньшей мере, один оксид металла.
2. Катализатор по п.1, характеризующийся тем, что оксид металла представляет собой оксид основного металла.
3. Катализатор по п.1, характеризующийся тем, что оксид металла представляет собой MgO.
4. Катализатор по п.1, характеризующийся тем, что поверхность (2) полностью покрыта покрытием (3).
5. Катализатор по п.1, характеризующийся тем, что покрытие (3) имеет толщину 1-100 мкм.
2
5
3
2
2
5
3
2
6. Катализатор по п.1, характеризующийся тем, что катализатор содержит либо (1) VO и MoO на TiO, либо (2) VO и WO на TiO.
7. Катализатор по любому из пп.1-6, характеризующийся тем, что катализатор содержит цеолиты структурного типа ВЕА, MFI, насыщенного металлом, предпочтительно Fe и Cu.
x
8. Применение катализатора по любому из пп.1-7 для селективного восстановления NO в топочном газе, содержащем щелочной металл, с использованием аммиака в качестве восстанавливающего агента.
9. Применение по п.8, где топочный газ образуется от сжигания биомассы.
10. Способ получения катализатора по любому из пп.1-7, причем этот способ включает обеспечение носителя, импрегнирование носителя первым водным раствором, содержащим ванадиевый компонент, сушку и прокаливание импрегнированного носителя, покрытие импрегнированного носителя второй водной суспензией, содержащей, по меньшей мере, один оксид металла, и сушку и прокаливание покрытого носителя второй раз.
11. Способ по п.10, где оксид металла представляет собой оксид основного металла.
12. Способ по п.11, где оксид металла представляет собой MgO.
13. Способ по любому из пп.10-12, где покрытие носителя второй водной суспензией проводят методом распыления, выбранным из воздушного распыления, пневматического воздушного распыления, безвоздушного распыления, распыления большого объема при низком давлении, и пневматического безвоздушного распыления.
14. Способ по любому из пп.10-12, где покрытие носителя второй водной суспензией проводят методом протравной грунтовки.
x
15. Способ обработки непокрытого катализатора для придания ему улучшенной устойчивости к отравлению щелочными металлами в ходе селективного каталитического восстановления NO с использованием аммиака в качестве восстанавливающего агента, причем катализатор содержит поверхность с каталитически активными центрами, а способ включает покрытие поверхности, по меньшей мере, частично покрытием, содержащим, по меньшей мере, один оксид металла.
16. Способ по п.15, где оксид металла представляет собой оксид основного металла.
17. Способ по п.16, где оксид металла представляет собой MgO.